(57)【要約】【課題】カーペットを再処理する場合に不純物が少なくて高品質の再生繊維が得られるカーペットであり、しかも折り畳んだ状態で折り皺がつき難く、またパイルが基布から抜け落ち難く、長期間の使用耐久性があるカーペットとすることである。【解決手段】基布１とタフティングされたパイル２からなるカーペット基材３の裏面側に、面密度２５０ｇ／ｍ2以上の目付けで厚みが２〜５ｍｍであるように不織布４を一体に重ねて設け、この不織布４は基布１およびパイル２とニードリングによって繊維が絡んでいてパイル２が基布１から抜け止めされたカーペットとする。【選択図】図１
2006000291.tif 000002
【特許請求の範囲】
【請求項１】
基布とパイル層からなるカーペット基材の裏面側に、面密度２５０ｇ／ｍ2以上の目付けで不織布を一体に重ねて設け、この不織布は前記基布およびパイル層とニードリングによって繊維を絡ませてパイル層が基布から抜け止めされてなるカーペット。
【請求項２】
不織布の厚みが２〜５ｍｍである請求項１に記載のカーペット。
【請求項３】
カーペットを構成する各層間に接着剤層を有しない請求項１または２に記載のカーペット。
【発明の詳細な説明】
【技術分野】
【０００１】
この発明はカーペットに関し、特にリサイクルに適当なカーペットに関する。
【背景技術】
【０００２】
従来のカーペットとして、パイル層を基布に固定するためにＳＢＲ系合成ゴムやＮＲ系合成ゴムのラテックスを含浸してバッキング層を形成したものが知られている（特許文献１参照）。
【０００３】
また、炭酸カルシウムなどの無機物質を含浸したエチレン−酢酸ビニル共重合体（ＥＶＡ）などの熱可塑性樹脂シートからなるバッキング層をラテックスの下層にラミネートしたカーペットも知られている。
【０００４】
また、基布上にタフト機でパイルが形成された一次基布の下面に接着剤層を介して不織布を接着して皺や弛みを防止したカーペットが知られている（特許文献２参照）。
【０００５】
【特許文献１】特開平８−３８９９９号公報
【特許文献２】特開２０００−１４５２３号公報
【発明の開示】
【発明が解決しようとする課題】
【０００６】
しかし、上記した従来のカーペットは、ラテックスや接着剤などがカーペット構成素材の一部に使用されているため、カーペットを再利用（リサイクル）する場合に、ゴムや接着剤層がカーペットの裁断処理が困難となり、ラテックスや接着剤が不純物となって再利用対象の繊維と混ざり、そのために再生繊維の品質が悪化するなどの問題がある。
【０００７】
また、面密度２５０ｇ／ｍ2以上の目付けで不織布を一体に重ねたカーペット、または不織布の厚みが２ｍｍ以上のカーペットに対してラテックスや接着剤を含浸すると、含浸による液保持量が多くなり、その後に乾燥工程を充分に行ない難くなり、そのために接着力も悪化してパイルが抜糸されやすいという問題点もある。
【０００８】
また、カーペットの裏面などに対して合成ゴム製のバッキング剤を形成することにより製造工程が煩雑化すると共に、製品のカーペットの重量が増大して取り扱い不便になる他、折り畳んだときには折り皺がつきやすくなるという欠点もある。
【０００９】
そこで、この発明の課題は、上記した問題を解決して、カーペットを再処理する場合にラテックスや接着剤の粉末が発生せず、リサイクル対象となる繊維に不純物が少なくて高品質の再生繊維が得られるカーペットであり、しかも折り畳んだ状態で折り皺がつき難く、またカーペットの使用状態でパイルが基布から抜け落ち難く、長期間の使用耐久性があるカーペットとすることである。
【課題を解決するための手段】
【００１０】
上記の課題を解決するために、この発明においては、基布とパイル層からなるカーペット基材の裏面側に、面密度２５０ｇ／ｍ2以上の目付けで不織布を一体に重ねて設け、この不織布は前記基布およびパイル層とニードリングによって繊維を絡ませてパイル層が基布から抜け止めされてなるカーペットとしたのである。
【００１１】
上記した構成のカーペットは、面密度２５０ｇ／ｍ2以上の目付けという高密度の不織布と前記の基布およびパイル層とが、ニードリングによって繊維を絡ませて一体化しているので、パイル層は基布から確実に抜け止されている。これにより、カーペットの使用中にパイルが基布から抜け難く、長期の使用耐久性がある。
【００１２】
また、所定面密度の不織布により防音性や衝撃吸収性に優れたカーペットであり、かつラテックスや接着剤を含浸しなくても前述のようにパイルが基布から抜け難いので、リサイクルのために再生した繊維にラテックスや接着剤の粉末が混在せず、そのためリサイクルされた繊維に不純物が少なくなる。さらにこのカーペットは、高密度の不織布に所要の弾性があるため、折り皺がつき難くなり、高品質のカーペットになる。
【００１３】
この発明のカーペットが、防音性や衝撃吸収性にも優れたカーペットであるために、不織布の厚みが２〜５ｍｍであるカーペットであることが好ましい。
【００１４】
また、リサイクル対象の繊維に不純物が少なく、再利用の容易なカーペットとするためには、カーペットの素材構成層間に接着剤層を有しない構成が好ましい。
【発明の効果】
【００１５】
この発明は、以上説明したように、カーペット基材に所定面密度の不織布を一体に重ねて、基布およびパイルに対してニードリングによって繊維を絡ませて、接着剤なしでパイルを基布から抜け止めしたカーペットとしたので、防音性や衝撃吸収性にも優れていると共に、再処理時にラテックスや接着剤の粉末が発生せず、リサイクル対象の繊維に不純物が少なくて再利用しやすいカーペットであり、しかも使用中にパイルが基布から抜け難く、長期の使用耐久性があり、また折り畳んでも折り皺のつき難いカーペットであるという利点がある。
【発明を実施するための最良の形態】
【００１６】
この発明の実施形態を以下に、添付図面に基づいて説明する。
図１に示すように、実施形態は、基布１とタフティングされたパイル２からなるカーペット基材３の裏面側に、面密度２５０ｇ／ｍ2以上の目付けで厚みが２〜５ｍｍであるように不織布４を一体に重ねて設け、この不織布４は基布１およびパイル２とニードリングによって繊維が絡んでいてパイル２が基布１から抜け止めされているカーペットであり、このカーペットは、各素材の層間にゴムや樹脂からなる接着剤層を有していない。
【００１７】
この発明に用いる基布は、構成する繊維の種類を特に限定することなく、たとえば、繊維材料としてポリプロピレン、アクリル、ポリエチレン、ナイロン、ポリエステル等の合成繊維の他、綿、羊毛、麻などを採用できる。そして、編織組織も限定されるものではなく、例えば平織り、朱子織りなどの周知の組織に編織した比較的目の粗い編織布であってよい。
【００１８】
パイル２は、アクリル糸、ポリエステル糸もしくはこれらの混紡繊維製糸などを用い、周知のタフティング機（図示せず）を用いて、基布１の表面にループ型もしくはカット型（図示せず。）のパイルを形成するよう形成する。
【００１９】
この発明に用いる不織布は、繊維の材質を特に限定したものではなく、例えばアクリル繊維、ポリエステル繊維からなるものが代表例として挙げられる。またポリエステル繊維にアクリル繊維やポリプロピレン繊維などを適量混入した不織布なども好ましいものである。
【００２０】
このような不織布の繊維の太さは、カーペットに折り皺がつかないような弾性があるように、例えば１０デニール（ｄ）以上の太さである繊維が好ましく、より好ましくは１０〜４０ｄの太さの繊維である。
【００２１】
因みに、ニードリングは、不織布の機械的接合にも用いる周知のニードルパンチング機を用いて行う事ができ、その場合には下向きの小さいとげ（ｂａｒｂ）をもった多数の針を上下に高速度で動かして、不織布４の裏側（図中では下側）から基布１を突き抜けるまで針を突き通すことにより行なう。
【００２２】
このようにすると、針が抜けるときに、基布１に係合するパイル２に単繊維または繊維の小束が例えば８０〜１００箇所／ｃｍ2以上の箇所で突き刺さり、パイル２と不織布４の繊維同士の係合によってカーペット基材３と不織布４は一体化して、図示した形態のタフテッドカーペットが得られる。
【実施例１】
【００２３】
帯状ポリプロピレン糸（約１ｍｍ幅）を経糸、緯糸に用いて平織りされた基布と、アクリル・ポリエステル混合繊維でタフティングにより形成されたパイルからなるカーペット基材の裏面側に、面密度３００ｇ／ｍ2の目付けで各種繊維（ポリエステル繊維１５ｄ）からなる不織布（厚さ３ｍｍ）を一体に重ね、この不織布を基布およびパイルまで１００〜１５０回／１ｃｍ2のニードリングすることによって繊維を絡ませて一体化したカーペット（図１と同組織のもの）を作製した。
【００２４】
得られたカーペットをフローリング（木質系床仕上げ）の鉄筋コンクリート製マンション床（直張り）に敷き、１２５Ｈz帯域から２０００Ｈz帯域における衝撃音を階下でパネラーに聞かせたところ、ブランクの状態に比べて顕著に静粛になり改善傾向があると認められた。
【００２５】
また前記得られたカーペットの使用状態を調べたところ、パイルが基布から抜け難く、長期の使用耐久性があるカーペットであった。また、このものは接着剤なしで製造したものであるから、再処理時にラテックスや接着剤の粉末が発生せずリサイクル対象の繊維に不純物が少なくて再利用しやすいカーペットである。
【００２６】
そして、このカーペットは、例えば４ｍ2程度の大きさのカーペットを４つ折りに畳んだ状態で長期間（例えば６０日）保管しても目立つような折り皺がつかないものであった。
【図面の簡単な説明】
【００２７】
【図１】実施形態のカーペットの断面図
【符号の説明】
【００２８】
１  基布
２  パイル
３  カーペット基材
４  不織布
【図１】
2006000291.tif 000003